(57)【要約】【課題】重合性ビニル化合物（但し、（メタ）アクリレート化合物を除く）を含む原料液から上記重合性ビニル化合物を蒸溜する際に、当該重合性ビニル化合物の重合が良好に抑制される重合性ビニル化合物の製造方法を提供する。【解決手段】重合性ビニル化合物（但し、（メタ）アクリレート化合物を除く）を含む原料液に、（Ａ−１）〜（Ａ−４）からなるＡ群より選択される少なくとも一つのＮ−オキシル化合物、及び、前記Ａ群から選択されたＮ−オキシル化合物よりも沸点の高い化合物であって（Ｂ−１）〜（Ｂ−６）からなるＢ群より選択される少なくとも一つのＮ−オキシル化合物を添加して蒸留用原液を得た後、この蒸留用原料を蒸留して上記蒸留用原液中に含まれる重合性ビニル化合物を得る、重合性ビニル化合物の製造方法。【選択図】なし【特許請求の範囲】
【請求項１】
重合性ビニル化合物（但し、（メタ）アクリレート化合物を除く）を含む原料液に、下記の（Ａ−１）〜（Ａ−４）からなるＡ群より選択される少なくとも一つのＮ−オキシル化合物、及び、前記Ａ群から選択されたＮ−オキシル化合物よりも沸点の高い化合物であって下記の（Ｂ−１）〜（Ｂ−６）からなるＢ群より選択される少なくとも一つのＮ−オキシル化合物を添加して蒸留用原液を得た後、前記蒸留用原料を蒸留して前記蒸留用原液中に含まれる重合性ビニル化合物を得る、重合性ビニル化合物の製造方法。
【化１】
2020090457.tif 000007
【化２】
2020090457.tif 000008
【請求項２】
前記原料液中の前記重合性ビニル化合物が、共役ジエン化合物である、請求項１に記載の重合性ビニル化合物の製造方法。
【請求項３】
前記原料液中の前記重合性ビニル化合物が、ビニルエステル化合物である、請求項１に記載の重合性ビニル化合物の製造方法。
【請求項４】
前記原料液中の前記重合性ビニル化合物が、芳香族ビニル化合物である、請求項１に記載の重合性ビニル化合物の製造方法。
【請求項５】
前記Ａ群より選択される少なくとも一つのＮ−オキシル化合物の添加量が、前記蒸留用原液の質量に対して、１ｐｐｍ以上であり、
前記Ｂ群より選択される少なくとも一つのＮ−オキシル化合物の添加量が、前記蒸留用原液の質量に対して、１０ｐｐｍ以上である、請求項１〜４のいずれか一項に記載の重合性ビニル化合物の製造方法。
【請求項６】
式：前記Ａ群より選択される少なくとも一つのＮ−オキシル化合物の添加量／前記Ｂ群より選択される少なくとも一つのＮ−オキシル化合物の添加量の値が、０．００１〜１である、請求項１〜５のいずれか一項に記載の重合性ビニル化合物の製造方法。
【発明の詳細な説明】
【技術分野】
【０００１】
本発明は、重合性ビニル化合物の製造方法に関する。更に詳しくは、蒸留により特定の重合性ビニル化合物を精製する際にこの重合性ビニル化合物の重合を抑制することができ、生産性良く重合性ビニル化合物を製造することができる重合性ビニル化合物の製造方法に関する。
【背景技術】
【０００２】
近年、ビニル単量体（重合性ビニル化合物）は、その用途を広げており、これに伴い、さまざまな機能を付与する目的で多様なビニル単量体が提案されている。そのような技術開発の中で、開発される新しいビニル単量体は、分子量が大きくなったり、置換基が付与されたりして、沸点が高くなっていたりする傾向にある。
【０００３】
ここで、多くの場合、ビニル単量体は、製造後に経済的な理由等から蒸留により精製される。この蒸留時の熱によってビニル単量体は重合してしまうことがあり、重合すると、蒸留が困難になる。このような不具合を防ぐため、ビニル単量体の蒸留時には重合禁止剤が添加される。
【０００４】
一方で、上述したようなビニル単量体の高沸点化に伴い、蒸留温度が上がったり、蒸留時の減圧度が下がったりすることにより、添加した重合禁止剤が蒸留時にビニル単量体とともに留出してしまうという問題（重合禁止剤が蒸留時にビニル単量体と同伴してしまうという問題）が起きている。
【０００５】
このような問題に対して、蒸留時にビニル単量体と同伴し難い重合禁止剤が提案されている（特許文献１、２参照）。
【０００６】
ここで、Ｎ−オキシル化合物は、ビニル単量体の製造に用いられる有効な重合禁止剤であることが知られている。そして、このＮ−オキシル化合物についても、ビニル単量体の高沸点化に伴い、ビニル単量体と同伴し難いもの（重合禁止剤）が提案されているが、これらを用いた場合、蒸留時において、蒸留装置の気相部での重合を効率よく防止できないという問題があった。
【０００７】
このような問題に対して、特開昭５６−３８３０１号公報（特許文献３）には、α，β−不飽和カルボン酸エステルの蒸留の際に、気化する温度の異なる２種類のＮ−オキシル化合物（重合禁止剤）を併用する技術が記載されている。
【先行技術文献】
【特許文献】
【０００８】
【特許文献１】特開２０１６−１９９６３２号公報
【特許文献２】特開２０１７−１１０１６０号公報
【特許文献３】特開昭５６−３８３０１号公報
【特許文献４】特許第６２８２３５３号公報
【発明の概要】
【発明が解決しようとする課題】
【０００９】
しかし、引用文献３には、α，β−不飽和カルボン酸エステルについて記載され、引用文献４には、（メタ）アクリレート化合物について記載されているものの、これら以外の重合性ビニル化合物に関して、高沸点化したものの蒸留に際して、ビニル単量体と重合禁止剤との同伴を防止すること、及び、蒸留装置の気相部におけるビニル単量体の重合を防止することについて同時に解決する技術は未だ開発されていない。
【００１０】
本発明は、このような従来技術の有する問題点に鑑みてなされたものである。本発明の重合性ビニル化合物の製造方法は、蒸留により特定の重合性ビニル化合物（即ち、（メタ）アクリレート化合物を除く重合性ビニル化合物）を精製する際にこの重合性ビニル化合物の重合（特に蒸留装置の気相部での重合）を抑制することができ、生産性良く重合性ビニル化合物を製造することができる重合性ビニル化合物の製造方法である。
【課題を解決するための手段】
【００１１】
本発明によれば、以下に示す重合性ビニル化合物の製造方法が提供される。
【００１２】
［１］  重合性ビニル化合物（但し、（メタ）アクリレート化合物を除く）を含む原料液に、下記の（Ａ−１）〜（Ａ−４）からなるＡ群より選択される少なくとも一つのＮ−オキシル化合物、及び、前記Ａ群から選択されたＮ−オキシル化合物よりも沸点の高い化合物であって下記の（Ｂ−１）〜（Ｂ−６）からなるＢ群より選択される少なくとも一つのＮ−オキシル化合物を添加して蒸留用原液を得た後、前記蒸留用原料を蒸留して前記蒸留用原液中に含まれる重合性ビニル化合物を得る、重合性ビニル化合物の製造方法。
【００１３】
【化１】
2020090457.tif 000002
【００１４】
【化２】
2020090457.tif 000003
【００１５】
［２］  前記原料液中の前記重合性ビニル化合物が、共役ジエン化合物である、前記［１］に記載の重合性ビニル化合物の製造方法。
【００１６】
［３］  前記原料液中の前記重合性ビニル化合物が、ビニルエステル化合物である、前記［１］に記載の重合性ビニル化合物の製造方法。
【００１７】
［４］  前記原料液中の前記重合性ビニル化合物が、芳香族ビニル化合物である、前記［１］に記載の重合性ビニル化合物の製造方法。
【００１８】
［５］  前記Ａ群より選択される少なくとも一つのＮ−オキシル化合物の添加量が、前記蒸留用原液の質量に対して、１ｐｐｍ以上であり、
前記Ｂ群より選択される少なくとも一つのＮ−オキシル化合物の添加量が、前記蒸留用原液の質量に対して、１０ｐｐｍ以上である、前記［１］〜［４］のいずれかに記載の重合性ビニル化合物の製造方法。
【００１９】
［６］  式：前記Ａ群より選択される少なくとも一つのＮ−オキシル化合物の添加量／前記Ｂ群より選択される少なくとも一つのＮ−オキシル化合物の添加量の値が、０．００１〜１である、前記［１］〜［５］のいずれかに記載の重合性ビニル化合物の製造方法。
【発明の効果】
【００２０】
本発明の重合性ビニル化合物の製造方法は、蒸留により特定の重合性ビニル化合物（即ち、（メタ）アクリレート化合物を除く重合性ビニル化合物）を精製する際にこの重合性ビニル化合物の重合を抑制することができ、生産性良く重合性ビニル化合物を製造することができるという効果を奏するものである。
【発明を実施するための形態】
【００２１】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２２】
（１）重合性ビニル化合物の製造方法：
本発明の重合性ビニル化合物の製造方法は、重合性ビニル化合物（但し、（メタ）アクリレート化合物を除く）を含む原料液（精製前の重合性ビニル化合物含有液）に、下記の（Ａ−１）〜（Ａ−４）からなるＡ群より選択される少なくとも一つのＮ−オキシル化合物、及び、前記Ａ群から選択されたＮ−オキシル化合物よりも沸点の高い化合物であって下記の（Ｂ−１）〜（Ｂ−６）からなるＢ群より選択される少なくとも一つのＮ−オキシル化合物を添加して蒸留用原液を得た（蒸留用原液調製工程）後、この蒸留用原料を蒸留して蒸留用原液中に含まれる重合性ビニル化合物を得る（精製された重合性ビニル化合物含有液を得る）もの（蒸留精製工程）である。なお、Ａ群から複数のＮ−オキシル化合物が選択された場合には、選択されたものの中で最も沸点が高いものを基準とし、Ｂ群の中から、基準とした化合物の沸点よりも沸点が高いものを選択するものとする。
【００２３】
【化３】
2020090457.tif 000004
【００２４】
【化４】
2020090457.tif 000005
【００２５】
このような重合性ビニル化合物の製造方法によれば、蒸留により特定の重合性ビニル化合物（即ち、（メタ）アクリレート化合物を除く重合性ビニル化合物）を精製する際にこの重合性ビニル化合物の重合を抑制することができ、生産性良く重合性ビニル化合物を製造することができる。
【００２６】
（１−１）蒸留用原液調製工程：
重合性ビニル化合物（但し、（メタ）アクリレート化合物を除く）としては、具体的には、共役ジエン化合物、ビニルエステル化合物、芳香族ビニル化合物などを挙げることができる。重合性ビニル化合物（但し、（メタ）アクリレート化合物を除く）としては、より具体的には、共役ジエン化合物、ビニルエステル化合物、または、芳香族ビニル化合物であることが好ましい。
【００２７】
共役ジエン化合物としては、例えば、ブタジエン、イソプレン、ファルネセン、ミルセン、クロロプレン、２，３−ジメチルブタジエン、２−フェニル−ブタジエン、１，３−ペンタジエン、２−メチル−１，３−ペンタジエン、１，３−ヘキサジエン、１，３−オクタジエン、１，３−シクロヘキサジエン、２−メチル−１，３−オクタジエン、１，３，７−オクタトリエン、α−ファルネセン、β―ファルネセン、ミルセン及びクロロプレン等などを挙げることができる。
【００２８】
ビニルエステル化合物としては、例えば、酢酸ビニル、プロピオン酸ビニル、ピバリン酸ビニル、安息香酸ビニル、桂皮酸ビニル等などを挙げることができる。
【００２９】
芳香族ビニル化合物としては、例えば、スチレン、ビニルトルエン、２−メチルスチレン、３−メチルスチレン、４−メチルスチレン、４−プロピルスチレン、４−ｔ−ブチルスチレン、４−シクロヘキシルスチレン、４−ドデシルスチレン、２，４−ジメチルスチレン、２，４−ジイソプロピルスチレン、２，４，６−トリメチルスチレン、２−エチル−４−ベンジルスチレン、４−（フェニルブチル）スチレン、１−ビニルナフタレン、２−ビニルナフタレン、ビニルアントラセン、Ｎ，Ｎ−ジエチル−４−アミノエチルスチレン、ビニルピリジン、４−メトキシスチレン、モノクロロスチレン、ジクロロスチレン、スチレンスルホン酸、及びジビニルベンゼン等などを挙げることができる。
【００３０】
共役ジエン化合物、ビニルエステル化合物、芳香族ビニル化合物以外の重合性ビニル化合物としては、例えば、アクリル酸メチル、アクリル酸エチル、アクリル酸プロピル、アクリル酸ブチル、アクリル酸ペンチル、アクリル酸ヘキシル、アクリル酸シクロヘキシル、アクリル酸ヘプチル、アクリル酸オクチル、アクリル酸−２−エチルヘキシル、アクリル酸フェニル、アクリル酸ベンジル、アクリル酸−２−メトキシエチル、アクリル酸−３−メトキシブチル、アクリル酸−２−ヒドロキシエチル、アクリル酸−２−ヒドロキシプロピル、アクリル酸ステアリル、アクリル酸グリシジル、アクリル酸２−アミノエチル、アクリル酸トリフルオロメチルメチル、アクリル酸２−パーフルオロエチルエチル、アクリル酸イソボニル、アクリル酸アダマンチル、アクリル酸ビシクロヘキシル等、アクリル酸誘導体などを挙げることができる。
【００３１】
更に、メタクリル酸メチル、メタクリル酸エチル、メタクリル酸プロピル、メタクリル酸ブチル、メタクリル酸ブチル、メタクリル酸ペンチル、メタクリル酸ヘキシル、メタクリル酸シクロヘキシル、メタクリル酸ヘプチル、メタクリル酸オクチル、メタクリル酸−２−エチルヘキシル、メタクリル酸フェニル、メタクリル酸ベンジル、メタクリル酸−２−メトキシエチル、メタクリル酸−３−メトキシブチル、メタクリル酸−２−ヒドロキシエチル、メタクリル酸−２−ヒドロキシプロピル、メタクリル酸ステアリル、メタクリル酸グリシジル、メタクリル酸２−アミノエチル、メタクリル酸トリフルオロメチルメチル、メタクリル酸２−パーフルオロエチルエチル、メタクリル酸イソボルニル、メタクリル酸アダマンチル、メタクリル酸ビシクロヘキシル等メタクリル酸誘導体などを挙げることができる。
【００３２】
更に、パーフルオロエチレン、パーフルオロプロピレン、フッ化ビニリデン等のフッ素含有ビニル系単量体、ビニルトリメトキシシラン、ビニルトリエトキシシラン等のビニル基含有シラン類などを挙げることができる。
【００３３】
更に、無水マレイン酸、マレイン酸、マレイン酸のモノアルキルエステル、ジアルキルエステル、フマル酸、フマル酸のモノアルキルエステル、ジアルキルエステル、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどを挙げることができる。
【００３４】
更に、アクリロニトリル、メタクリロニトリル等のアクリロニトリル系単量体などを挙げることができる。
【００３５】
更に、アクリルアミド、メタクリルアミド等のアミド基含有ビニル系単量体などを挙げることができる。
【００３６】
更に、塩化ビニル、塩化ビニリデン、塩化アリル、アリルアルコール等を挙げることができる。
【００３７】
蒸留用原料には、上記（Ａ−１）〜（Ａ−４）からなるＡ群より選択される少なくとも一つのＮ−オキシル化合物、及び、前記Ａ群から選択されたＮ−オキシル化合物よりも沸点の高い化合物であって上記（Ｂ−１）〜（Ｂ−６）からなるＢ群より選択される少なくとも一つのＮ−オキシル化合物の２種類の重合禁止剤が含まれる。これらの２種類の重合禁止剤の組み合わせは特に制限はなく、各群から複数の化合物を採用してもよい。これらの組み合わせの中でも、例えば、（Ａ−１）のＮ−オキシル化合物と（Ｂ−６）のＮ−オキシル化合物とを組み合わせることによって、共役ジエン化合物、ビニルエステル化合物、または、芳香族ビニル化合物の重合に対して、更に優れた重合禁止効果が得られる。
【００３８】
なお、原料液には、重合性ビニル化合物（但し、（メタ）アクリレート化合物を除く）以外に、重合性ビニル化合物の溶媒、重合性ビニル化合物の合成の際に生成した副産物（夾雑物）などが含まれている。
【００３９】
本発明においては、Ａ群より選択される少なくとも一つのＮ−オキシル化合物の添加量は、蒸留用原液の質量に対して、１ｐｐｍ以上であることが好ましく、１０〜１００００ｐｐｍであることが更に好ましい。そして、Ｂ群より選択される少なくとも一つのＮ−オキシル化合物の添加量は、蒸留用原液の質量に対して、１０ｐｐｍ以上であることが好ましく、１００〜１００００ｐｐｍであることが更に好ましい。このように、Ａ群より選択される少なくとも一つのＮ−オキシル化合物の添加量と、Ｂ群より選択される少なくとも一つのＮ−オキシル化合物の添加量とが、上記範囲であるとことによって、重合性ビニル化合物の蒸留時におけるその重合に対して、更に優れた重合禁止効果が発揮される。
【００４０】
本発明においては、式：Ａ群より選択される少なくとも一つのＮ−オキシル化合物の添加量（ｐｐｍ）／Ｂ群より選択される少なくとも一つのＮ−オキシル化合物の添加量（ｐｐｍ）の値が、０．００１〜１であることが好ましく、０．０１〜１であることが更に好ましい。上記の値が上記の範囲であることによって、重合性ビニル化合物（特に、共役ジエン化合物、ビニルエステル化合物、芳香族ビニル化合物）の蒸留時におけるその重合に対して、更に優れた重合禁止効果が発揮される。
【００４１】
なお、「Ａ群より選択される少なくとも一つのＮ−オキシル化合物の添加量」は、Ａ群より選択される少なくとも一つのＮ−オキシル化合物が複数ある場合には、これらの合計の添加量をいう。また、「上記Ｂ群より選択される少なくとも一つのＮ−オキシル化合物の添加量」は、Ｂ群より選択される少なくとも一つのＮ−オキシル化合物が複数ある場合には、これらの合計の添加量をいう。
【００４２】
（１−２）蒸留精製工程：
蒸留条件としては、従来公知の条件を適宜選択することができる。例えば、温度１９０℃で１０時間の条件で蒸留することが行われている。
【実施例】
【００４３】
以下、本発明を実施例に基づいて具体的に説明するが、本発明はこれらの実施例に限定されるものではない。
【００４４】
（実施例１）
ガラス製の単蒸留装置を用い、この単蒸留装置にスチレンと、４Ｈ−ＴＥＭＰＯ  ５０００ｐｐｍ、４−ベンゾイルオキシＴＥＭＰＯ  ５０００ｐｐｍを加え、スチレンの蒸留を行った。なお、スチレンは、あらかじめ１０％ＮａＯＨ水溶液で洗浄し、安定剤を除去したものを使用した。
【００４５】
窒素気流下、常圧、オイルバスの温度１５０℃で１０時間かけて蒸留を行った後、単蒸留装置の気層部をメタノールで洗浄した。その際、洗液の状態を確認した。洗液は、透明であり、スチレンの重合物の生成は無かった（スチレンの重合が抑制された）と判断した。
【００４６】
（比較例１）
ガラス製の単蒸留装置を用い、この単蒸留装置にスチレンと、４−ベンゾイルオキシＴＥＭＰＯ  １００００ｐｐｍを加え、スチレンの蒸留を行った。なお、スチレンは、あらかじめ１０％ＮａＯＨ水溶液で洗浄し、安定剤を除去したものを使用した。
【００４７】
窒素気流下、常圧、オイルバスの温度１５０℃で１０時間かけて蒸留を行った後、単蒸留装置の気層部をメタノールで洗浄した。その際、洗液の状態を確認した。洗液には白濁が見られた。この結果から、気層部にスチレンの重合物が生成しているもの（スチレンの重合が十分に抑制されなかった）と判断した。
【００４８】
（実施例４）
ガラス製の単蒸留装置を用い、この単蒸留装置にスチレンと、４Ｈ−ＴＥＭＰＯ  １０００ｐｐｍ、４−ベンゾイルオキシＴＥＭＰＯ  １０００ｐｐｍを加え、スチレンの蒸留を行った。なお、スチレンは、あらかじめ１０％ＮａＯＨ水溶液で洗浄し、安定剤を除去したものを使用した。
【００４９】
窒素気流下、常圧、オイルバスの温度１５０℃で４時間かけて蒸留を行った後、単蒸留装置の気層部をメタノールで洗浄した。その際、洗液の状態を確認した。洗液は、透明であり、スチレンの重合物の生成は無かった（スチレンの重合が抑制された）と判断した。
【００５０】
（比較例４）
ガラス製の単蒸留装置を用い、この単蒸留装置にスチレンと、４−ベンゾイルオキシＴＥＭＰＯ  ２０００ｐｐｍを加え、スチレンの蒸留を行った。なお、スチレンは、あらかじめ１０％ＮａＯＨ水溶液で洗浄し、安定剤を除去したものを使用した。
【００５１】
窒素気流下、常圧、オイルバスの温度１５０℃で４時間かけて蒸留を行った後、単蒸留装置の気層部をメタノールで洗浄した。その際、洗液の状態を確認した。洗液には白濁が見られた。この結果から、気層部にスチレンの重合物が生成しているもの（スチレンの重合が十分に抑制されなかった）と判断した。
【００５２】
（実施例２）
ガラス製の単蒸留装置を用い、この単蒸留装置に２−エチルヘキサン酸ビニル（ビニルエステル化合物）と、４Ｈ−ＴＥＭＰＯ  ５０００ｐｐｍ、セバシン酸ＢｉｓＴＥＭＰＯ（ビス（２，２，６，６−テトラメチル−１−ピペラジニルオキシ−４−イル）セバケート）５０００ｐｐｍを加え、２−エチルヘキサン酸ビニルの蒸留を行った。なお、（２−エチルヘキサン酸ビニルは、あらかじめ１０％ＮａＯＨ水溶液で洗浄し、安定剤を除去したものを使用した。
【００５３】
窒素気流下、常圧、オイルバスの温度１９０℃で１０時間かけて蒸留を行った後、単蒸留装置の気層部をメタノールで洗浄した。その際、洗液の状態を確認した。洗液は透明であり、２−エチルヘキサン酸ビニルの重合物の生成は無かった（２−エチルヘキサン酸ビニルの重合が抑制された）と判断した。
【００５４】
（比較例２）
ガラス製の単蒸留装置を用い、この単蒸留装置に２−エチルヘキサン酸ビニルと、セバシン酸ＢｉｓＴＥＭＰＯ（ビス（２，２，６，６−テトラメチル−１−ピペラジニルオキシ−４−イル）セバケート）１００００ｐｐｍを加え、２−エチルヘキサン酸ビニルの蒸留を行った。なお、２−エチルヘキサン酸ビニルは、あらかじめ１０％ＮａＯＨ水溶液で洗浄し、安定剤を除去したものを使用した。
【００５５】
（実施例５）
ガラス製の単蒸留装置を用い、この単蒸留装置に２−エチルヘキサン酸ビニル（ビニルエステル化合物）と、４Ｈ−ＴＥＭＰＯ  １０００ｐｐｍ、セバシン酸ＢｉｓＴＥＭＰＯ（ビス（２，２，６，６−テトラメチル−１−ピペラジニルオキシ−４−イル）セバケート）１０００ｐｐｍを加え、２−エチルヘキサン酸ビニルの蒸留を行った。なお、（２−エチルヘキサン酸ビニルは、あらかじめ１０％ＮａＯＨ水溶液で洗浄し、安定剤を除去したものを使用した。
【００５６】
窒素気流下、常圧、オイルバスの温度１９０℃で４時間かけて蒸留を行った後、単蒸留装置の気層部をメタノールで洗浄した。その際、洗液の状態を確認した。洗液は透明であり、２−エチルヘキサン酸ビニルの重合物の生成は無かった（２−エチルヘキサン酸ビニルの重合が抑制された）と判断した。
【００５７】
（比較例５）
ガラス製の単蒸留装置を用い、この単蒸留装置に２−エチルヘキサン酸ビニルと、セバシン酸ＢｉｓＴＥＭＰＯ（ビス（２，２，６，６−テトラメチル−１−ピペラジニルオキシ−４−イル）セバケート）２０００ｐｐｍを加え、２−エチルヘキサン酸ビニルの蒸留を行った。なお、２−エチルヘキサン酸ビニルは、あらかじめ１０％ＮａＯＨ水溶液で洗浄し、安定剤を除去したものを使用した。
【００５８】
窒素気流下、常圧、オイルバスの温度１９０℃で４時間かけて蒸留を行った後、単蒸留装置の気層部をメタノールで洗浄した。その際、洗液の状態を確認した。洗液には白濁が見られた。この結果から、気層部に２−エチルヘキサン酸ビニルの重合物が生成しているもの（２−エチルヘキサン酸ビニルの重合が十分に抑制されなかった）と判断した。
【００５９】
（実施例３）
ガラス製の単蒸留装置を用い、この単蒸留装置にミルセンと、４Ｈ−ＴＥＭＰＯ  ５０００ｐｐｍ、４−ベンゾイルオキシＴＥＭＰＯ  ５０００ｐｐｍを加え、ミルセンの蒸留を行った。窒素気流下、常圧、オイルバスの温度１８０℃で１０時間かけて蒸留を行った後、単蒸留装置の気層部をメタノールで洗浄した。その際、洗液の状態を確認した。洗液は透明であり、ミルセンの重合物の生成は無かった（ミルセンの重合が抑制された）と判断した。
【００６０】
（比較例３）
ガラス製の単蒸留装置を用い、この単蒸留装置にミルセンと、４−ベンゾイルオキシＴＥＭＰＯ  １００００ｐｐｍを加え、ミルセンの蒸留を行った。窒素気流下、常圧、オイルバスの温度１９０℃で１０時間かけて蒸留を行った後、単蒸留装置の気層部をメタノールで洗浄した。その際、洗液の状態を確認した。洗液には白濁が見られた。この結果から、気層部にミルセンの重合物が生成しているもの（ミルセンの重合が十分に抑制されなかった）と判断した。
【００６１】
（実施例６）
ガラス製の単蒸留装置を用い、この単蒸留装置にミルセンと、４Ｈ−ＴＥＭＰＯ  １０００ｐｐｍ、４−ベンゾイルオキシＴＥＭＰＯ  １０００ｐｐｍを加え、ミルセンの蒸留を行った。窒素気流下、常圧、オイルバスの温度１８０℃で４時間かけて蒸留を行った後、単蒸留装置の気層部をメタノールで洗浄した。その際、洗液の状態を確認した。洗液は透明であり、ミルセンの重合物の生成は無かった（ミルセンの重合が抑制された）と判断した。
【００６２】
（比較例６）
ガラス製の単蒸留装置を用い、この単蒸留装置にミルセンと、４−ベンゾイルオキシＴＥＭＰＯ  ２０００ｐｐｍを加え、ミルセンの蒸留を行った。窒素気流下、常圧、オイルバスの温度１９０℃で４時間かけて蒸留を行った後、単蒸留装置の気層部をメタノールで洗浄した。その際、洗液の状態を確認した。洗液には白濁が見られた。この結果から、気層部にミルセンの重合物が生成しているもの（ミルセンの重合が十分に抑制されなかった）と判断した。
【００６３】
（比較例７）
ガラス製の単蒸留装置を用い、この単蒸留装置にメタクリル酸２−エトキシエチルと、４Ｈ−ＴＥＭＰＯ  ５０００ｐｐｍ、セバシン酸ＢｉｓＴＥＭＰＯ（ビス（２，２，６，６−テトラメチル−１−ピペラジニルオキシ−４−イル）セバケート）５０００ｐｐｍを加え、蒸留を行った。なお、メタクリル酸２−エトキシエチルルは、あらかじめ１０％ＮａＯＨ水溶液で洗浄し、安定剤を除去したものを使用した。
【００６４】
窒素気流下、常圧、オイルバスの温度１９０℃で蒸留を行ったところ、蒸留用原液の増粘が起こり、蒸留不能となった。
【００６５】
（実施例７）
ガラス製の単蒸留装置を用い、この単蒸留装置にミルセンと、４Ｈ−ＴＥＭＰＯ  ５０００ｐｐｍ、セバシン酸ＢｉｓＴＥＭＰＯ（ビス（２，２，６，６−テトラメチル−１−ピペラジニルオキシ−４−イル）セバケート）５０００ｐｐｍを加え、ミルセンの蒸留を行った。窒素気流下、常圧、オイルバスの温度１８０℃で１０時間かけて蒸留を行った後、単蒸留装置の気層部をメタノールで洗浄した。その際、洗液の状態を確認した。洗液は透明であり、ミルセンの重合物の生成は無かった（ミルセンの重合が抑制された）と判断した。
【００６６】
（比較例８）
ガラス製の単蒸留装置を用い、この単蒸留装置にミルセンと、セバシン酸ＢｉｓＴＥＭＰＯ（ビス（２，２，６，６−テトラメチル−１−ピペラジニルオキシ−４−イル）セバケート）１００００ｐｐｍを加え、ミルセンの蒸留を行った。窒素気流下、常圧、オイルバスの温度１９０℃で１０時間かけて蒸留を行った後、単蒸留装置の気層部をメタノールで洗浄した。その際、洗液の状態を確認した。洗液には白濁が見られた。この結果から、気層部にミルセンの重合物が生成しているもの（ミルセンの重合が十分に抑制されなかった）と判断した。
【００６７】
実施例１〜７、比較例１〜８の結果を表１に示す。なお、比較例７の「洗液の状態」の欄における斜線は、洗液の状態が確認できなかったことを意味する。具体的には、単蒸留装置の試験液中でメタクリル酸２−エトキシエチルの重合が生じてしまい（即ち、メタクリル酸２−エトキシエチルの重合が抑制されず）、評価試験が行えなかったことを示す。
【００６８】
【表１】
2020090457.tif 000006
【００６９】
以上のように、実施例１〜７の重合性ビニル化合物の製造方法によれば、重合性ビニル化合物の蒸留に際してその重合を十分に抑制することができ、一方、比較例１〜８の重合性ビニル化合物の製造方法では、重合性ビニル化合物の蒸留に際してその重合を十分に抑制することができなかった。
【産業上の利用可能性】
【００７０】
本発明の重合性ビニル化合物の製造方法は、スチレンなど重合性ビニル化合物（但し、（メタ）アクリレート化合物を除く）の蒸留に際してこの重合性ビニル化合物の重合を禁止しつつ重合性ビニル化合物を製造できる方法として採用することができる。